(57)【要約】【課題】効率的、経済的な方法で耐湿性が著しく改善された表面処理蛍光体を製造することが可能な表面処理蛍光体の製造方法及び該表面処理蛍光体の製造方法を用いて得られる表面処理蛍光体、蛍光体含有樹脂組成物及びＬＥＤ発光装置を提供する。【解決手段】アルカリ土類金属の珪酸塩を含有する蛍光体と表面処理層とを有する表面処理蛍光体を製造する方法であって、硫酸塩、リン酸塩、炭酸塩及びフッ化物からなる群より選択される少なくとも１種の水溶性化合物を含有する表面処理液と、前記蛍光体とを接触させることにより、表面処理層を形成する工程を有する表面処理蛍光体の製造方法。【選択図】なし【特許請求の範囲】
【請求項１】
アルカリ土類金属の珪酸塩を含有する蛍光体と表面処理層とを有する表面処理蛍光体を製造する方法であって、
硫酸塩、リン酸塩、炭酸塩及びフッ化物からなる群より選択される少なくとも１種の水溶性化合物を含有する表面処理液と、前記蛍光体とを接触させることにより、表面処理層を形成する工程を有する
ことを特徴とする表面処理蛍光体の製造方法。
【請求項２】
表面処理液中の硫酸塩の含有量が、蛍光体の単位表面積（ｍ２）に対して１．０×１０−５〜５．０×１０−２モルであることを特徴とする請求項１記載の表面処理蛍光体の製造方法。
【請求項３】
表面処理液中のリン酸塩の含有量が、蛍光体の単位表面積（ｍ２）に対して１．０×１０−５〜５．０×１０−２モルであることを特徴とする請求項１記載の表面処理蛍光体の製造方法。
【請求項４】
表面処理液中の炭酸塩の含有量が、蛍光体の単位表面積（ｍ２）に対して１．０×１０−４〜２．０×１０−１モルであることを特徴とする請求項１記載の表面処理蛍光体の製造方法。
【請求項５】
表面処理液中のフッ化物の含有量が、蛍光体の単位表面積（ｍ２）に対して１．０×１０−４〜２．０×１０−１モルであることを特徴とする請求項１記載の表面処理蛍光体の製造方法。
【請求項６】
表面処理液は、ｐＨが３．０〜１２．０であることを特徴とする請求項１、２、３、４又は５記載の表面処理蛍光体の製造方法。
【請求項７】
表面処理層を形成する工程は、０〜５０℃で行われることを特徴とする請求項１、２、３、４、５又は６記載の表面処理蛍光体の製造方法。
【請求項８】
請求項１、２、３、４、５、６又は７記載の表面処理蛍光体の製造方法を用いて作製されることを特徴とする表面処理蛍光体。
【請求項９】
純水３００重量部中に、蛍光体１重量部を１０分間浸漬した場合における、水の導電率が２００ｍＳ／ｍ以下であることを特徴とする請求項８記載の表面処理蛍光体。
【請求項１０】
請求項８又は９記載の表面処理蛍光体と、エポキシ樹脂及び／又はシリコーン樹脂とを含有することを特徴とする蛍光体含有樹脂組成物。
【請求項１１】
ＬＥＤチップと、前記ＬＥＤチップを囲繞する樹脂フレームと、樹脂フレームが形成する凹部に充填される蛍光体層を備えるＬＥＤ発光装置であって、前記蛍光体層が請求項８又は９記載の表面処理蛍光体と封止樹脂とを含有することを特徴とするＬＥＤ発光装置。
【発明の詳細な説明】
【技術分野】
【０００１】
本発明は、効率的、経済的な方法で耐湿性が著しく改善された表面処理蛍光体を製造することが可能な表面処理蛍光体の製造方法、及び、該表面処理蛍光体の製造方法を用いて得られる表面処理蛍光体、蛍光体含有樹脂組成物及びＬＥＤ発光装置に関する。
【背景技術】
【０００２】
近年、白色光を発する半導体発光素子（白色ＬＥＤ）は、低消費電力、高効率、環境にやさしい，長寿命等の長所を兼ね備えているため、次世代光源として注目を浴びている。
白色ＬＥＤにおいて、白色光を作り出す方法としては、青色や紫外光のＬＥＤとそれらの光によって励起されうる蛍光体（赤、黄、緑色蛍光体等）との組み合わせる方法が一般的用いられている。
【０００３】
また、アルカリ土類金属元素を有するシリケート（珪酸塩とも呼ばれる）蛍光体は、組成調節により広範囲な発光波長を容易に得られることと、発光効率が高いこと等の特徴を有するため注目されている。なかでも、特許文献１に記載の（Ｓｒ，Ｂａ，Ｃａ）２ＳｉＯ４：Ｅｕ２＋や、特許文献２に記載の（Ｓｒ，Ｂａ，Ｃａ）３ＳｉＯ５：Ｅｕ２＋等の構造を有するシリケート蛍光体が代表例として挙げられる。このシリケート蛍光体では、Ｓｒと、Ｂａ又はＣａとの相対量を調節することにより発光波長を調整することが可能である。
【０００４】
しかしながら、このようなアルカリ土類金属元素を有するシリケート蛍光体は、空気中の水蒸気や水分によって表面が分解劣化しやすいという問題があった。そのため、大気中での長時間使用の場合に、発光強度の低下や色調の変化が起こりやすく、蛍光体としての特性が低下し、耐久性に大きな問題があった。
蛍光体の耐湿性を改善するために、蛍光体の表面に耐湿性の強い酸化物や窒化物で被覆する方法が検討されている。例えば、特許文献３には、０〜２０℃の反応温度でＳｉ、Ｔｉ等のアルコキシド及び／又はその誘導体を多量のアンモニア水の存在下で加水分解、脱水重合により蛍光体粒子の表面に酸化物を被覆する方法を開示されている。また、特許文献４には、同じくゾルーゲル法を用いたジルコニア膜の被覆方法が開示されている。
【０００５】
しかし、ゾルーゲル法は、被覆物種類の選択自由度が大きいが、出発原料である金属アルコキシドは通常反応性が高く、蛍光体粒子の表面のみで加水分解反応を起させるための反応条件の制御が非常に難しかった。また、ゾルーゲル法で得られた膜には、不完全な加水分解のため残されたアルコキシル基や加水分解反応で脱離したアルコール等の有機成分が含まれるため、通常緻密な膜が得られにくかった。
更に、特許文献３に開示された被覆方法は、加水分解反応が多量のアンモニア水の存在下で行うため、殆どの原料が蛍光体粒子表面以外の溶液中に反応、消費され、反応効率とコストにも問題点があった。加えて、多量のアンモニア水が含まれるので、処理過程中に蛍光体が加水分解によって劣化する恐れもあった。
特許文献４に開示された方法は、長時間の反応と精密な温度及びプロセスの制御が必要であり、効率とコストの点に問題があった。
【先行技術文献】
【特許文献】
【０００６】
【特許文献１】特表２００９−５１５０３０号公報
【特許文献２】特開１９９７−１０４８６３号公報
【特許文献３】特開２００８−１１１０８０号公報
【特許文献４】特開２００９−１３２９０２号公報
【発明の概要】
【発明が解決しようとする課題】
【０００７】
本発明は、効率的、経済的な方法で耐湿性が著しく改善された表面処理蛍光体を製造することが可能な表面処理蛍光体の製造方法、及び、該表面処理蛍光体の製造方法を用いて得られる表面処理蛍光体、蛍光体含有樹脂組成物及びＬＥＤ発光装置を提供することを目的とする。
【課題を解決するための手段】
【０００８】
本発明は、アルカリ土類金属の珪酸塩を含有する蛍光体と表面処理層とを有する表面処理蛍光体を製造する方法であって、硫酸塩、リン酸塩、炭酸塩及びフッ化物からなる群より選択される少なくとも１種の水溶性化合物を含有する表面処理液と、前記蛍光体とを接触させることにより、表面処理層を形成する工程を有する表面処理蛍光体の製造方法である。
以下、本発明を詳述する。
【０００９】
本発明者らは、アルカリ土類金属の珪酸塩を含有する蛍光体の耐水性が悪化する理由は、このような蛍光体では水による加水分解反応が起こりやすく、蛍光体の組成や結晶構造が変化したり、アルカリ土類金属イオンの溶出反応が生じたりすることにあることを見出した。
そして、本発明者らは、鋭意検討した結果、アルカリ土類金属の珪酸塩を含有する蛍光体に、所定の水溶性化合物を含有する表面処理液を用いて表面処理層を形成することで、溶出したアルカリ土類金属イオンを水溶性化合物に由来する陰イオンと反応させ、水に溶解しにくい化合物に転化させると同時に、この水に溶解しにくい化合物を蛍光体の表面に析出させることで、蛍光特性を低下させることなく、耐湿性を大幅に改善することができ、かつ、高い分散性を有する表面処理蛍光体が得られることを見出し、本発明を完成させるに至った。
【００１０】
本発明の表面処理蛍光体の製造方法では、硫酸塩、リン酸塩、炭酸塩及びフッ化物からなる群より選択される少なくとも１種の水溶性化合物を含有する表面処理液と、前記蛍光体とを接触させることにより、表面処理層を形成する工程を有する。
上記所定の水溶性化合物を含有する表面処理液で表面処理層を形成することで、アルカリ土類金属の硫酸塩、炭酸塩、リン酸塩、フッ化物が形成される。このような物質は水に難溶であることから、加水分解反応が起こりにくい蛍光体が得られ、その結果、蛍光体の耐水性を著しく向上させることができる。
【００１１】
また、本発明の表面処理蛍光体の製造方法では、表面処理層を形成する工程において水による蛍光体の劣化が生じることを防止することができる。一般的に、耐湿性に劣る蛍光体を処理する場合には、水溶液の使用を避ける傾向にあるが、本発明では、上記表面処理層を形成することで、被覆処理を水溶液中で行うことができ、有機溶媒を使用する場合における特殊な廃液処理等の問題がなくなる。
【００１２】
上記表面処理層を形成する工程において、表面処理液と蛍光体とを接触させる方法としては、蛍光体を表面処理液に分散させることで接触させる方法等が挙げられる。
反応時の分散条件は特に限定されず、蛍光体を分散させることができる条件であればよい。例えば、磁気スターラー攪拌、モーター付きの機械的な攪拌、ガスバーブリング、液循環、超音波分散、ボールミルやロータリーミキサーのような回転分散、又は上記方法を併用することによって行うことができる。
【００１３】
上記表面処理層を形成する工程における反応温度は、形成する表面処理層の厚みに応じて適宜調整すればよいが、０〜５０℃とすることが好ましい。上記温度が０℃未満であると、反応に時間が掛かり、５０℃を超えると、処理過程中に蛍光体の劣化が起こる恐れがある。
【００１４】
上記表面処理層を形成する工程における反応時間は、目的とする表面処理層の厚み、表面処理液の濃度、温度等の反応条件に応じて適宜調整すればよく、通常、５分〜２０時間程度が好ましく、より好ましくは１０分〜１０時間程度、更に好ましくは２０分〜５時間程度である。
一般には、仕込みの蛍光体の量が一定であれば、反応時間が長くなるほど表面処理層の厚みが厚くなる。反応時間が短すぎると表面処理層の形成が不完全となる。一方、反応時間が長すぎると非経済的である。
【００１５】
上記表面処理層を形成する工程を行った後は、ろ過、洗浄、乾燥工程を経て回収する。乾燥は常圧乾燥でもよく、減圧乾燥でもよい。乾燥時の温度は室温〜１５０℃が適宜である。
また、本発明の表面処理蛍光体の製造方法では、上記乾燥した蛍光体を２００〜６００℃の温度で更に熱処理してもよい。
【００１６】
上記表面処理液は、硫酸塩、リン酸塩、炭酸塩及びフッ化物からなる群より選択される少なくとも１種の水溶性化合物を含有する。
なお、上記水溶性化合物とは、２５℃における水への溶解度が１．０ｇ（１００ｇ水中）以上の化合物を意味する。
【００１７】
上記硫酸塩は、水溶液中に電離し、硫酸イオンが生成する。この硫酸イオンが蛍光体表面のアルカリ土類金属と反応し、水の難溶のアルカリ土類金属の硫酸塩が形成される。なお、本発明における硫酸イオンとは、硫酸（Ｈ２ＳＯ４）が完全に電離した形態の陰イオンであるＳＯ４２−だけでなく、硫酸が部分的に電離したイオン、又は、イオン形態であるその塩も包含する。
【００１８】
上記硫酸塩としては、例えば、硫酸アンモニウム、硫酸水素アンモニウム、硫酸ナトリウム、硫酸カリウム、硫酸リチウム、硫酸アルミニウム、硫酸ナトリウムアルミニウム、硫酸ナトリウムアンモニウム等が挙げられる。
【００１９】
上記表面処理液における硫酸塩の含有量の好ましい下限は、蛍光体の単位表面積（ｍ２）に対して１．０×１０−５モル、好ましい上限は５×１０−２モルである。
上記硫酸塩の含有量が１．０×１０−５モル未満であると、被覆反応の速度が遅く、水による蛍光体の分解劣化を防げないことがあり、５×１０−２モルを超えると、反応速度が速すぎて、蛍光体の顕著な変形が生じることと同時に、粒子の凝集も顕著となることがある。より好ましい下限は５．０×１０−５モル、より好ましい上限は２．５×１０−２モルである。
なお、上記蛍光体の単位表面積（ｍ２）当たりの硫酸塩の含有量（Ｑ）は、下記式により求めることができる。
Ｑ ＝ Ｗｒ／（Ｍｒ × Ｗｐ × Ｓｐ）
式中、Ｗｒは硫酸塩の添加量（ｇ）、Ｍｒは硫酸塩の分子量であり、Ｗｐの蛍光体の添加量（ｇ）、Ｓｐは硫酸塩の比表面積（ｍ２／ｇ）である。
【００２０】
上記リン酸塩は、水溶液中に電離し、上記リン酸イオンが生成する。
なお、本発明におけるリン酸イオンとは、リン酸（Ｈ３ＰＯ４）が完全に電離した形態の陰イオンであるＰＯ４３−だけでなく、リン酸が部分的に電離したイオン、又は、イオン形態であるその塩も包含する。
具体的には例えば、Ｈ２ＰＯ４−、ＨＰＯ４２−、ＮａＰＯ４２−、ＫＰＯ４２−、Ｎａ２ＰＯ４−、Ｋ２ＰＯ４−、ＮａＨＰＯ４−、ＫＨＰＯ４−などのイオン形態も本発明におけるリン酸イオンに該当する。
【００２１】
上記リン酸塩としては、例えば、リン酸一水素アンモニウム、リン酸二水素アンモニウム、リン酸水素ナトリウム、リン酸水素カリウム、リン酸ナトリウムアンモニウム、リン酸カリウムアンモニウム等が挙げられる。
【００２２】
上記表面処理液におけるリン酸塩の含有量の好ましい下限は、蛍光体の単位表面積（ｍ２）に対して１．０×１０−５モル、好ましい上限は５×１０−２モルである。
上記リン酸塩の含有量が１．０×１０−５モル未満であると、被覆反応の速度が遅く、水による蛍光体の分解劣化を防げないことがあり、５×１０−２モルを超えると、反応速度が速すぎて、蛍光体の顕著な変形が生じることと同時に、粒子の凝集も顕著となる。より好ましい下限は５．０×１０−５モル、より好ましい上限は２．５×１０−２モルである。
【００２３】
上記炭酸塩は、水溶液中に電離し、上記炭酸イオンが生成する。なお、本発明における炭酸イオンとは、炭酸（Ｈ２ＣＯ３）が完全に電離した形態の陰イオンであるＣＯ３２−だけでなく、炭酸が部分的に電離したイオン、又は、イオン形態であるその塩も包含する。
具体的には例えば、ＨＣＯ３−などのイオン形態も本発明における炭酸イオンに該当する。
【００２４】
上記炭酸塩としては、例えば、炭酸アンモニウム、炭酸水素アンモニウム、炭酸ナトリウム、炭酸水素ナトリウム、炭酸カリウム、炭酸水素カリウム等が挙げられる。
【００２５】
上記表面処理液における炭酸塩の含有量の好ましい下限は、蛍光体の単位表面積（ｍ２）に対して１．０×１０−４モル、好ましい上限は２×１０−１モルである。
上記炭酸塩の含有量が１．０×１０−４モル未満であると、被覆反応の速度が遅く、水による蛍光体の分解劣化を防げないこととなり、２×１０−１モルを超えると、反応速度が速すぎて、蛍光体の顕著な変形が生じることと同時に、粒子の凝集も顕著となる。より好ましい下限は２．０×１０−４ｍｏｌ／Ｌ、より好ましい上限は１×１０−１モルである。
【００２６】
上記フッ化物としては、例えば、フッ化アンモニウム（ＮＨ４Ｆ）、二フッ化アンモニウム（ＮＨ４ＨＦ２）、フッ化ナトリウム（ＮａＦ）、フッ化カリウム（ＫＦ）等が挙げられる。
【００２７】
上記表面処理層を形成する工程では、表面処理液のｐＨは、３．０〜１２．０とすることが好ましい。上記ｐＨが３．０未満であると、溶液の酸性が強すぎて、処理過程中での蛍光体の分解劣化を完全に抑えることが困難となり、１２．０を超えると、表面被覆層の形成が困難となる。
また、表面処理液の特殊形態として、一定濃度の硫酸水溶液、リン酸水溶液、炭酸水溶液、フッ酸水溶液等をアルカリ溶液（水酸化ナトリウム、水酸化カリウム、アンモニア水等）で所定のｐＨまで調整した溶液を使用してもよい。
【００２８】
上記表面処理液に使用する溶媒としては、上記化合物が溶解できる溶媒であれば特に限定されないが、水、アルコール（エタノール、メタノール、イソプロパノール等）、水とアルコールの混合液等が挙げられる。なかでも、溶解性、廃液処理等の問題から水が好ましい。
【００２９】
本発明の表面処理蛍光体の製造方法に用いられる蛍光体は、アルカリ土類金属の珪酸塩を含有する。
上記アルカリ土類金属の珪酸塩を含有する蛍光体としては、例えば、母体結晶構造として、Ｍ３ＳｉＯ５又はＭ２ＳｉＯ４の結晶構造と実質的に同じ構造（ただし、ＭはＭｇ、Ｃａ、Ｓｒ及びＢａからなる群から選択される少なくとも１種を表す）を有し、かつ、付活剤としてＦｅ、Ｍｎ、Ｃｒ、Ｂｉ、Ｃｅ、Ｐｒ、Ｎｄ、Ｓｍ、Ｅｕ、Ｔｂ、Ｄｙ、Ｈｏ、Ｅｒ、Ｔｍ及びＹｂからなる群から選択される少なくとも１種を含有する蛍光体が挙げられる。上記「Ｍ３ＳｉＯ５又はＭ２ＳｉＯ４の結晶構造と実質的に同じ構造」とは、Ｘ線回折法で測定する場合に、Ｍ３ＳｉＯ５又はＭ２ＳｉＯ４と同様なＸ線回折パターンを有することを意味する。
上記アルカリ土類金属の珪酸塩を含有する蛍光体は、アルカリ土類金属以外の金属元素（例えば、Ｚｎ、Ｇａ、Ａｌ、Ｙ、Ｇｄ、Ｔｂ）を適量含有してもよい。
また、上記アルカリ土類金属の珪酸塩を含有する蛍光体は、少量のハロゲン元素（例えば、Ｆ、Ｃｌ、Ｂｒ）、硫黄（Ｓ）又はリン（Ｐ）を適量含有してもよい。
【００３０】
上記蛍光体の例としては、例えば、下記一般式（１）のような組成を有する橙色蛍光体、下記一般式（２）のような組成を有する橙色蛍光体等が挙げられる。
【００３１】
（Ｓｒ１−ｘＭｘ）ｙＳｉＯ５：Ｅｕ２＋                    （１）
式中、ＭはＢａ、Ｃａ、Ｍｇ及びＺｎからなる群より選択される少なくとも１種の金属であり、０≦ｘ＜１．０であり、２．６≦ｙ≦３．３である。
【００３２】
（Ｓｒ１−ｘＭｘ）ｙＳｉＯ５：Ｅｕ２＋Ｄ            （２）
式中、ＭはＢａ、Ｃａ、Ｍｇ及びＺｎからなる群より選択される少なくとも１種の金属であり、ＤはＦ、Ｃｌ及びＢｒからなる群より選択されるハロゲンアニオンであり、０≦ｘ＜１．０であり、２．６≦ｙ≦３．３である。
また、上記アルカリ土類金属を含有する珪酸塩蛍光体の別の例として、下記一般式（３）のような組成を有する緑色又は黄色蛍光体、下記一般式（４）のような組成を有する緑色又は黄色蛍光体等が挙げられる。
【００３３】
（Ｓｒ１−ｘＭｘ）ｙＳｉＯ４：Ｅｕ２＋                    （３）
式中、ＭはＢａ、Ｃａ、Ｍｇ及びＺｎからなる群より選択される少なくとも１種の金属であり、０≦ｘ＜１．０であり、１．８≦ｙ≦２．２である。
【００３４】
（Ｓｒ１−ｘＭｘ）ｙＳｉＯ４：Ｅｕ２＋Ｄ            （４）
式中、ＭはＢａ、Ｃａ、Ｍｇ及びＺｎからなる群より選択される少なくとも１種の金属であり、ＤはＦ、Ｃｌ及びＢｒからなる群より選択されるハロゲンアニオンであり、０≦ｘ＜１．０であり、１．８≦ｙ≦２．２である。
【００３５】
上記蛍光体の具体例としては、例えば、Ｓｒ３ＳｉＯ５：Ｅｕ２＋、（Ｓｒ０．９Ｍｇ０．０２５Ｂａ０．０７５）３ＳｉＯ５：Ｅｕ２＋、（Ｓｒ０．９Ｍｇ０．０５Ｂａ０．０５）２．７ＳｉＯ５：Ｅｕ２＋、（Ｓｒ０．９Ｍｇ０．０２５Ｂａ０．０７５）３ＳｉＯ５：Ｅｕ２＋、（Ｓｒ０．９Ｂａ０．１）３ＳｉＯ５：Ｅｕ２＋、Ｓｒ０．９７ＳｉＯ５：Ｅｕ２＋Ｆ、（Ｓｒ０．９Ｍｇ０．１）２．９ＳｉＯ５：Ｅｕ２＋Ｆ、（Ｓｒ０．９Ｃａ０．１）３．０ＳｉＯ５：Ｅｕ２＋Ｆの等組成を有する橙色蛍光体、（Ｓｒ０．４Ｂａ０．６）２ＳｉＯ４：Ｅｕ２＋、（Ｓｒ０．３Ｂａ０．７）２ＳｉＯ４：Ｅｕ２＋、（Ｓｒ０．２Ｂａ０．８）２ＳｉＯ４：Ｅｕ２＋、（Ｓｒ０．５７Ｂａ０．４Ｍｇ０．０３）２ＳｉＯ４：Ｅｕ２＋Ｆ、（Ｓｒ０．６Ｂａ０．４）２ＳｉＯ４：Ｅｕ２＋Ｃｌ、（Ｂａ，Ｓｒ，Ｃａ）２（Ｍｇ，Ｚｎ）Ｓｉ２Ｏ７：Ｅｕ２＋等の組成を有する緑色蛍光体、（Ｓｒ０．７Ｂａ０．３）２ＳｉＯ４：Ｅｕ２＋Ｆ、（Ｓｒ０．９Ｂａ０．１）２ＳｉＯ４：Ｅｕ２＋、０．７２［（Ｓｒ１．０２５Ｂａ０．９２５Ｍｇ０．０５）Ｓｉ１．０３Ｏ４Ｅｕ０．０５Ｆ０．１２］・０．２８［Ｓｒ３Ｓｉ１．０２Ｏ５Ｅｕ０．６Ｆ０．１３］等の組成を有する黄色蛍光体、及び、Ｂａ２ＭｇＳｉ２Ｏ７：Ｅｕ２＋、Ｂａ２ＺｎＳｉ２Ｏ７：Ｅｕ２＋等の組成を有する青色蛍光体が挙げられる。
【００３６】
上記蛍光体の粒子径としては特に限定されないが、中央粒径（Ｄ５０）で通常０．１〜１００μｍ範囲内であることが好ましく、より好ましくは１．０〜５０μｍ、さらに好ましくは５．０〜３０μｍである。上記Ｄ５０が小さすぎると、輝度が低下するだけではなく、基体蛍光体自体が凝集しやくなり、均一な被覆処理が困難になる。また、Ｄ５０が大きすぎると、樹脂における分散性が悪くなり、発光素子の特性に悪影響を与える恐れがある。
【００３７】
本発明の表面処理蛍光体の製造方法を用いることで、耐湿性が著しく改善された表面処理蛍光体が得られる。このような表面処理蛍光体もまた本発明の１つである。
【００３８】
このような表面処理蛍光体では、上記表面処理層にアルカリ土類金属の硫酸塩、炭酸塩、リン酸塩、フッ化物が形成される。このような物質は水に難溶であることから、加水分解反応が起こりにくい蛍光体が得られ、その結果、蛍光体の耐水性を著しく向上させることができる。
また、表面処理蛍光体の使用時の耐湿性についても向上されることができる。上記表面処理層はシリケート蛍光体に比べ、水に対する安定性が高いので、使用時の耐湿性改善にも寄与する。
【００３９】
上記表面処理層の厚みは０．５〜５０００ｎｍであることが好ましい。より好ましくは１．０〜３０００ｎｍ、更に好ましくは５．０〜１０００ｎｍ、特に好ましくは１０〜５００ｎｍである。表面処理層の厚みが薄すぎると、耐湿性が不足となることがあり、厚すぎると、表面処理蛍光体の蛍光特性が低下することがある。
【００４０】
また、上記表面処理層は、単層であることが好ましいが、２層以上であってもよい。
更に、上記表面処理層の上に、水に対してより安定な酸化物層を被覆することにより、長期間使用時における耐湿性を更に向上することもできる。
【００４１】
本発明の表面処理蛍光体は、純水１００重量部中に、蛍光体１重量部を１０分間浸漬した場合における、水の導電率が２００ｍＳ／ｍ以下であることが好ましい。
上記水の導電率が２００ｍＳ／ｍ以下であることで、蛍光体が水による分解劣化が少なく、優れた耐湿性を示すこととなる。
なお、上記水の導電率は、例えば、導電率計等によって測定することができる。
【００４２】
本発明の表面処理蛍光体は、エポキシ樹脂及び／又はシリコーン樹脂に添加することで、蛍光体含有樹脂組成物として使用することができる。
なお、上記蛍光体含有樹脂組成物は公知の形態で使用され、例えば、ペーストとしてディスペンサーで充填されたり、テープ、シート状に加工され積層されたりしても良い。
【００４３】
上記エポキシ樹脂としては、公知の物が使用しても良いが、例えば、ヒドロキシル、カルボキシル又はアミン含有化合物を、金属水酸化物のような塩基性触媒（水酸化ナトリウム等）の存在下で、エピクロロヒドリンと反応させて製造できるもの等が挙げられる。
また、１以上、好ましくは２以上の炭素−炭素二重結合を有する化合物と過酸化物（過酸等）との反応で製造されるエポキシ樹脂等も挙げられる。
【００４４】
上記エポキシ樹脂としては、例えば、脂肪族エポキシ樹脂、脂環式エポキシ樹脂、ビスフェノール−Ａエポキシ樹脂、ビスフェノール−Ｆエポキシ樹脂、フェノールノボラックエポキシ樹脂、クレゾール−ノボラックエポキシ樹脂、ビフェニルエポキシ樹脂、４，４’−ビフェニルエポキシ樹脂、多官能性エポキシ樹脂、ジビニルベンゼンジオキシド及び２−グリシジルフェニルグリシジルエーテルが挙げられる。なかでも、脂環式エポキシ樹脂及び脂肪族エポキシ樹脂が好ましい。これらのエポキシ樹脂は単独で使用してもよいし、２種類以上を併用してもよい。
上記脂肪族エポキシ樹脂としては、１以上の脂肪族基と１以上のエポキシ基を有する化合物が挙げられ、具体例としては、ブタジエンジオキシド、ジメチルペンタンジオキシド、ジグリシジルエーテル、１，４−ブタンジオールジグリシジルエーテル、ジエチレングリコールジグリシジルエーテル及びジペンテンジオキシド等が挙げられる。
【００４５】
上記脂環式エポキシ樹脂としては、１以上の脂環式基と１以上のオキシラン基を有する化合物が挙げられ、具体例としては、２−（３，４−エポキシ）シクロヘキシル−５，５−スピロ−（３，４−エポキシ）シクロヘキサン−ｍ−ジオキサン、３，４−エポキシシクロヘキシルアルキル−３，４−エポキシシクロヘキサンカルボキシレート、３，４−エポキシ−６−メチルシクロヘキシルメチル−３，４−エポキシ−６−メチルシクロヘキサンカルボキシレート、ビニルシクロヘキサンジオキシド、ビス（３，４−エポキシシクロヘキシルメチル）アジペート、ビス（３，４−エポキシ−６−メチルシクロヘキシルメチル）アジペート、ｅｘｏ−ｅｘｏビス（２，３−エポキシシクロペンチル）エーテル、ｅｎｄｏ−ｅｘｏビス（２，３−エポキシシクロペンチル）エーテル、２，２−ビス（４−（２，３−エポキシプロポキシ）シクロヘキシル）プロパン、２，６−ビス（２，３−エポキシプロポキシシクロヘキシル−ｐ−ジオキサン）、２，６−ビス（２，３−エポキシプロポキシ）ノルボルネン、リノール酸ダイマーのジグリシジルエーテル、リモネンジオキシド、２，２−ビス（３，４−エポキシシクロヘキシル）プロパン、ジシクロペンタジエンジオキシド、１，２−エポキシ−６−（２，３−エポキシプロポキシ）ヘキサヒドロ−４，７−メタノインダン、ｐ−（２，３−エポキシ）シクロペンチルフェニル−２，３−エポキシプロピルエーテル、１−（２，３−エポキシプロポキシ）フェニル−５，６−エポキシヘキサヒドロ−４，７−メタノインダン、ｏ−（２，３−エポキシ）シクロペンチルフェニル−２，３−エポキシプロピルエーテル）、１，２−ビス［５−（１，２−エポキシ）−４，７−ヘキサヒドロメタノインダノキシル］エタン、シクロペンチルフェニルグリシジルエーテル、シクロヘキサンジオールジグリシジルエーテル及びジグリシジルヘキサヒドロフタレート等が挙げられる。
【００４６】
上記シリコーン樹脂としては、公知の物を使用しても良いが、例えば、（−ＳｉＲ１Ｒ２−Ｏ−）ｎポリシロキサン骨格を持つ物が挙げられる。上記Ｒ１Ｒ２としては、炭素数２〜１０、特に２〜６のものが好ましく、ビニル基、アリル基、プロペニル基、イソプロペニル基、ブテニル基等のアルケニル基、アクリロキシ基、メタクリロキシ基等が挙げられる。上記Ｒ２としては、炭素数１〜１０、特に１〜６のものが好ましく、メチル基、エチル基、プロピル基、ブチル基、シクロヘキシル基等のアルキル基、フェニル基、トリル基等のアリール基、ベンジル基等のアラルキル基などが代表的なものとして挙げられる。
【００４７】
本発明の表面処理蛍光体を用いて蛍光体層を形成することで半導体発光素子を製造することができる。
また、ＬＥＤチップと、前記ＬＥＤチップを囲繞する樹脂フレームと、樹脂フレームが形成する凹部に充填される蛍光体層を備えるＬＥＤ発光装置において、前記蛍光体層を本発明の表面処理蛍光体と封止樹脂とを含有する構成とすることで、耐湿性に優れたＬＥＤ発光装置とすることができる。このようなＬＥＤ発光装置もまた本発明の１つである。
【００４８】
本発明のＬＥＤ発光装置の用途は特に制限されず、通常のＬＥＤ発光装置が用いられる各種の分野に使用することが可能である。また、単独で、又は複数個を組み合わせて用いても良い。具体的には、例えば、液晶表示素子バックライト、画像表示装置、照明装置等に使用することができる。
【発明の効果】
【００４９】
本発明の表面処理蛍光体の製造方法によれば、空気中の水蒸気や水による表面の分解劣化を防止でき、長時間又は高温高湿環境での使用においても光度の低下や色調の変化が起こることのない、耐湿性に優れた表面処理蛍光体を得ることができる。
また、本発明の表面処理蛍光体の製造方法によれば、高価な反応装置が必要せず、被覆処理が水溶液中に短時間で行うことができるので、目的の表面処理蛍光体を効率的、経済的に製造することができる。
【図面の簡単な説明】
【００５０】
【図１】実施例１で得られた表面処理蛍光体の断面を撮影した断面写真である。
【図２】実施例３で得られた表面処理蛍光体の断面を撮影した断面写真である。
【図３】実施例５で得られた表面処理蛍光体の断面を撮影した断面写真である。
【図４】実施例７で得られた表面処理蛍光体の断面を撮影した断面写真である。
【図５】実施例９で得られた表面処理蛍光体の断面を撮影した断面写真である。
【図６】比較例１で得られた表面処理蛍光体の断面を撮影した断面写真である。
【発明を実施するための形態】
【００５１】
以下に実施例を掲げて本発明の態様を更に詳しく説明するが、本発明はこれら実施例のみに限定されない。
【００５２】
［実施例１］
アンモニア水を添加することで、ｐＨ５．２０に調製したリン酸二水素アンモニウムを含有する水溶液５００ｍｌ（リン酸二水素アンモニウムの含有量：蛍光体の単位表面積（ｍ２）当たり１．５×１０−５モル）に、中央粒径（Ｄ５０）約１７μｍの橙色シリケート蛍光体（主成分：Ｓｒ３ＳｉＯ５：Ｅｕ２＋、蛍光体の比表面積０．２５６７ｍ２／ｇ）２５ｇを添加した。
得られた混合液をモーター付き攪拌羽根で攪拌（回転数３００ｒｐｍ）によって分散しながら、３５℃で３０分を反応させた。反応後に、メンブレンフィルターで吸引ろ過し、更に純水で洗浄工程を経て回収した蛍光体を１２０℃で１時間真空乾燥した。
なお、得られた表面処理蛍光体のＦＥ−ＴＥＭ断面写真を図１に示す。
【００５３】
［実施例２］
アンモニア水を添加することで、ｐＨ５．２０に調製したリン酸二水素アンモニウムを含有する水溶液５００ｍｌ（リン酸二水素アンモニウム含有量：蛍光体の単位表面積（ｍ２）当たり４．５×１０−２モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、３５℃で３０分を反応させた。反応後に、メンブレンフィルターで吸引ろ過し、更に純水で洗浄工程を経て回収した蛍光体を１２０℃で１時間真空乾燥した。
【００５４】
［実施例３］
ｐＨ６．９０に調製した炭酸水素アンモニウム（ＮＨ４ＨＣＯ３）を含有する水溶液５００ｍｌ（炭酸水素アンモニウム含有量：蛍光体の単位表面積（ｍ２）当たり１．５×１０−４モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、３５℃で３０分を反応させた。反応後に、メンブレンフィルターで吸引ろ過し、更に純水で洗浄工程を経て回収した蛍光体を１２０℃で１時間真空乾燥した。
得られた表面処理蛍光体のＦＥ−ＴＥＭ断面写真を図２に示す。
【００５５】
［実施例４］
ｐＨ８．３８に調製した炭酸水素アンモニウム（ＮＨ４ＨＣＯ３）を含有する水溶液５００ｍｌ（炭酸水素アンモニウム含有量：蛍光体の単位表面積（ｍ２）当たり１．５×１０−１モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、３５℃で１０分を反応させた。反応後に、メンブレンフィルターで吸引ろ過し、更に純水で洗浄工程を経て回収した蛍光体を１２０℃で１時間真空乾燥した。
【００５６】
［実施例５］
ｐＨ４．８９に調製した硫酸アンモニウム（（ＮＨ４）２ＳＯ４）を含有する水溶液５００ｍｌ（硫酸アンモニウム含有量：蛍光体の単位表面積（ｍ２）当たり１．５×１０−５モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、３５℃で３０分を反応させた。反応後に、メンブレンフィルターで吸引ろ過し、更に純水で洗浄工程を経て回収した蛍光体を１２０℃で１時間真空乾燥した。
なお、得られた表面処理蛍光体のＦＥ−ＴＥＭ断面写真を図３に示す。
【００５７】
［実施例６］
ｐＨ５．５９に調製した硫酸アンモニウム（（ＮＨ４）２ＳＯ４）を含有する水溶液５００ｍｌ（硫酸アンモニウム含有量：蛍光体の単位表面積（ｍ２）当たり４．５×１０−２モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、３５℃で１０分を反応させた。反応後に、メンブレンフィルターで吸引ろ過し、更に純水で洗浄工程を経て回収した蛍光体を１２０℃で１時間真空乾燥した。
【００５８】
［実施例７］
ｐＨ６．３５に調製したフッ化アンモニウム（ＮＨ４Ｆ）を含有する水溶液５００ｍｌ（フッ化アンモニウム含有量：蛍光体の単位表面積（ｍ２）当たり１．５×１０−４モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、３５℃で３０分を反応させた。反応後に、メンブレンフィルターで吸引ろ過し、更に純水で洗浄工程を経て回収した蛍光体を１２０℃で１時間真空乾燥した。
得られた表面処理蛍光体のＦＥ−ＴＥＭ断面写真を図４に示す。
【００５９】
［実施例８］
ｐＨ７．６５に調製したフッ化アンモニウム（ＮＨ４Ｆ）を含有する水溶液５００ｍｌ（フッ化アンモニウム含有量：蛍光体の単位表面積（ｍ２）当たり１．５×１０−１モル）に、中央粒径（Ｄ５０）約１７μｍの橙色シリケート蛍光体（主成分：Ｓｒ３ＳｉＯ５：Ｅｕ２＋Ｃｌ）２５ｇを添加した。
得られた混合液をモーター付き攪拌羽根で攪拌（回転数３００ｒｐｍ）によって分散しながら、３５℃で３０分を反応させた。反応後に、メンブレンフィルターで吸引ろ過し、更に純水で洗浄工程を経て回収した蛍光体を１２０℃で１時間真空乾燥した。
【００６０】
［実施例９］
ｐＨ６．８５に調製したフッ化アンモニウム（ＮＨ４Ｆ）を含有する水溶液５００ｍｌ（フッ化アンモニウム含有量：蛍光体の単位表面積（ｍ２）当たり５．０×１０−２モル）に、中央粒径（Ｄ５０）約１５μｍの緑色シリケート蛍光体（主成分：（Ｓｒ，Ｂａ）２ＳｉＯ４：Ｅｕ２＋）２５ｇを添加した。
得られた混合液をモーター付き攪拌羽根で攪拌（回転数３００ｒｐｍ）によって分散しながら、３５℃で１０分を反応させた。反応後に、メンブレンフィルターで吸引ろ過し、更に純水で洗浄工程を経て回収した蛍光体を１２０℃で１時間真空乾燥した。
なお、得られた表面処理蛍光体のＦＥ−ＴＥＭ断面写真を図５に示す。
【００６１】
［実施例１０］
アンモニア水を用いてｐＨ１１．５に調製した硫酸アンモニウム（（ＮＨ４）２ＳＯ４）を含有する水溶液５００ｍｌ（硫酸アンモニウム含有量：蛍光体の単位表面積（ｍ２）当たり１．５×１０−５モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、３５℃で３０分を反応させた。反応後に、メンブレンフィルターで吸引ろ過し、更に純水で洗浄工程を経て回収した蛍光体を１２０℃で１時間真空乾燥した。
【００６２】
［実施例１１］
ｐＨ４．８９に調製した硫酸アンモニウム（（ＮＨ４）２ＳＯ４）を含有する水溶液５００ｍｌ（硫酸アンモニウム含有量：蛍光体の単位表面積（ｍ２）当たり１．５×１０−５モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、３５℃で３００分を反応させた。反応後に、メンブレンフィルターで吸引ろ過し、更に純水で洗浄工程を経て回収した蛍光体を１２０℃で１時間真空乾燥した。
【００６３】
［実施例１２］
ｐＨ４．８９に調製した硫酸アンモニウム（（ＮＨ４）２ＳＯ４）を含有する水溶液５００ｍｌ（硫酸アンモニウム含有量：蛍光体の単位表面積（ｍ２）当たり１．５×１０−５モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、５℃で３０分を反応させた。反応後に、メンブレンフィルターで吸引ろ過し、更に純水で洗浄工程を経て回収した蛍光体を１２０℃で１時間真空乾燥した。
【００６４】
［比較例１］
表面未処理の中央粒径（Ｄ５０）約１７μｍの橙色シリケート蛍光体（主成分：Ｓｒ３ＳｉＯ５：Ｅｕ２＋）を用いた。この橙色シリケート蛍光体のＦＥ−ＴＥＭ断面写真を図６に示す。
【００６５】
［比較例２］
表面未処理の中央粒径（Ｄ５０）約１５μｍの緑色シリケート蛍光体（主成分：（Ｓｒ，Ｂａ）２ＳｉＯ４：Ｅｕ２＋））を用いた。
【００６６】
［比較例３］
ｐＨ４．５０に調製した塩化アンモニウム（ＮＨ４Ｃｌ）を含有する水溶液５００ｍｌ（塩化アンモニウム含有量：蛍光体の単位表面積（ｍ２）当たり１．０×１０−３モル）に、中央粒径（Ｄ５０）約１７μｍの橙色シリケート蛍光体（主成分：Ｓｒ３ＳｉＯ５：Ｅｕ２＋）２５ｇを添加した。
得られた混合液をモーター付き攪拌羽根で攪拌（回転数３００ｒｐｍ）によって分散しながら、３５℃で６０分を反応させた。反応後に、メンブレンフィルターで吸引ろ過し、更に純水で洗浄工程を経て回収した蛍光体を１２０℃で１時間真空乾燥した。
得られた蛍光体は、凝集がひどく、顕著な脱色現象が観察された。
【００６７】
（評価方法）
＜被覆層の厚み測定＞
蛍光体粒子をＦｏｃｕｓｅｄ  ｉｏｎ  Ｂｅａｍ（ＦＩＢ）で断面を切り、その切った断面を透過電子顕微鏡（ＦＥ−ＴＥＭ、ＪＥＭ−２０１０ＦＥＦ）で観察することによって被覆層の厚みを決定した。なお、比較例１、２の蛍光体では、被覆層が観察されなかった。
【００６８】
＜蛍光体の耐湿性評価１（ＰＣＴ試験）＞
実施例及び比較例で得られた表面処理蛍光体又は蛍光体をシリコーン樹脂（ダウー・コーニング社製、ＯＥ６６３０）１００重量部に対して８重量部混合分散し、更に脱泡することにより蛍光体含有樹脂組成物を調製した。次に、調製した蛍光体含有樹脂組成物を、基板に実装したＬＥＤパッケージ（発光ピーク波長４６０ｎｍ）の上に注入、充填し、更に１５０℃で２時間加熱することにより、樹脂組成物を硬化させた。上記工程により、ＬＥＤ発光装置を作製した。
得られた白色ＬＥＤ発光装置を温度１２１℃、相対湿度１００％の密閉耐圧装置において耐湿性試験を行った（Ｐｒｅｓｓｕｒｅ  Ｃｏｏｋｅｒ  Ｔｅｓｔ（ＰＣＴ試験））。
蛍光体の耐湿性は、ＰＣＴ試験前後のＬＥＤチップの発光特性を測定し、光度の変化量から評価した。具体的には、ＰＣＴ試験前の光度に対し、ＰＣＴ試験７２時間後の光度の保持率（ＰＣＴ７２ｈ光度保持率）でサンプル間の相対耐湿性を評価した。
ＰＣＴ７２ｈ光度保持率（％）＝（ＰＣＴ７２時間処理後の光度／処理前の光度）×１００
なお、測定装置には、オプトロニックラボラトリーズ社製のＯＬ７７０測定システムを用いた。
【００６９】
＜蛍光体の耐湿性評価２（水中浸漬時の導電率変化）＞
蛍光体対純水の比が１：３００の条件で、攪拌しながら蛍光体の粉末を純水に添加し、添加後１０分経過した時点で分散液の導電率を測定した（導電率計：ＥＳ−５１、堀場製作所社製）。
【００７０】
＜蛍光体の分散性評価＞
蛍光体の樹脂における分散性は遠心沈降・光透過方式の分散安定性分析装置（ＬＵＭｉＳｉｚｅｒ６１２、Ｌ．Ｕ．Ｍ社製）を用いて評価した。具体的には、シリコーン樹脂に対して、実施例及び比較例で得られた表面処理蛍光体又は蛍光体を８重量％の割合で分散した蛍光体−シリコーン樹脂組成物約１ｍｌをガラス製分析セルに入れ、その上澄み液に光を照射し、１時間あたりの透過する光量の変化量の積分値を求め、分散性を評価した。
なお、表１には、比較例１の蛍光体を用いた蛍光体−樹脂組成物の透過光量の変化量を１．００とし、比較例１の蛍光体を用いた蛍光体−樹脂組成物に対する比率を記載した。
【００７１】
【表１】
2013040236.tif 000002
【産業上の利用可能性】
【００７２】
本発明によれば、効率的、経済的な方法で耐湿性が著しく改善された表面処理蛍光体を製造することが可能な表面処理蛍光体の製造方法、及び、該表面処理蛍光体の製造方法を用いて得られる表面処理蛍光体、蛍光体含有樹脂組成物及びＬＥＤ発光装置を提供することができる。
【図１】
2013040236.tif 000003
【図２】
2013040236.tif 000004
【図３】
2013040236.tif 000005
【図４】
2013040236.tif 000006
【図５】
2013040236.tif 000007
【図６】
2013040236.tif 000008